(57)【特許請求の範囲】
【請求項１】
波状の凹凸パターンまたは微小粒子の一部の突出に拠る凹凸パターンを少なくとも一部に有する透明樹脂層と、
非平面形状の被着体と、
を有する表面微細凹凸構造体であって、
前記透明樹脂層は、減圧条件下で前記透明樹脂層の片面側を非接触方式で加圧することによって前記被着体に積層されており、
前記凹凸パターンが波状の凹凸パターンであって、前記透明樹脂層の積層前の凹凸の平均深さＢ’に対する前記透明樹脂層の積層後の凹凸の平均深さＢの比（Ｂ／Ｂ’）が０．６〜１．４である
ことを特徴とする表面微細凹凸構造体。
【請求項２】
略真空条件下で前記透明樹脂層の片面側に対して大気圧又は圧縮空気を適用することによって前記積層が行われることを特徴とする請求項１に記載の表面微細凹凸構造体。
【請求項３】
前記透明樹脂層の積層前の拡散角度Ｃ’に対する前記透明樹脂層の積層後の拡散角度の比（Ｃ／Ｃ’）が０．６〜１．４であることを特徴とする請求項１又は２に記載の表面微細凹凸構造体。
【請求項４】
前記凹凸パターンが波状の凹凸パターンであって、前記透明樹脂層の積層後の凹凸パターンの最頻ピッチＡが１μｍを超え２０μｍ以下であり、前記透明樹脂層の積層後の最頻ピッチＡに対する凹凸の平均深さＢの比（Ｂ／Ａ）が０．１〜３．０であることを特徴とする請求項１〜３のいずれかに記載の表面微細凹凸構造体。
【請求項５】
前記凹凸パターンが波状の凹凸パターンであって、前記透明樹脂層が異方性拡散性能を持つことを特徴とする請求項１〜４のいずれかに記載の表面微細凹凸構造体。
【請求項６】
前記凹凸パターンが波状の凹凸パターンであって、前記透明樹脂層が無延伸のポリカーボネートシートであることを特徴とする請求項１〜５のいずれかに記載の表面微細凹凸構造体。
【請求項７】
前記凹凸パターンが微小粒子の一部の突出に拠る凹凸パターンであって、前記透明樹脂層の積層前の凹凸の平均高さｈ’に対する前記透明樹脂層の積層後の凹凸の平均高さｈの比（ｈ／ｈ’）が０．８〜１．２であることを特徴とする請求項１〜３のいずれかに記載の表面微細凹凸構造体。
【請求項８】
前記透明樹脂層が、易成形ポリエチレンテレフタレートフィルムの片面に、波状の凹凸パターンまたは微小粒子の一部の突出に拠る凹凸パターンを有する活性エネルギー線硬化性樹脂層が積層された積層体であることを特徴とする請求項１〜７のいずれかに記載の表面微細凹凸構造体。
【請求項９】
前記被着体が略球面形状であるか又は凹凸を有する形状であることを特徴とする請求項１〜８のいずれかに記載の表面微細凹凸構造体。
【請求項１０】
前記透明樹脂層が粘着剤層又は接着剤層を介して前記被着体に積層されたことを特徴とする請求項１〜９のいずれかに記載の表面微細凹凸構造体。
【請求項１１】
波状の凹凸パターンまたは微小粒子の一部の突出に拠る凹凸パターンを少なくとも一部に有する透明樹脂層を有し、かつ、非平面形状に成形されたシートであって、
前記透明樹脂層は、減圧条件下で前記透明樹脂層の片面側を非接触方式で加圧することによって成形されたものであり、
前記凹凸パターンが波状の凹凸パターンであって、前記透明樹脂層の成形前の凹凸の平均深さＢ’に対する前記透明樹脂層の成形後の凹凸の平均深さＢの比（Ｂ／Ｂ’）が０．６〜１．４である
ことを特徴とするシート。
【請求項１２】
略真空条件下で前記透明樹脂層の片面側に対して大気圧又は圧縮空気を適用することによって前記成形が行われることを特徴とする請求項１１に記載のシート。
【請求項１３】
前記透明樹脂層の成形前の拡散角度Ｃ’に対する前記透明樹脂層の成形後の拡散角度の比（Ｃ／Ｃ’）が０．６〜１．４であることを特徴とする請求項１１又は１２に記載のシート。
【請求項１４】
前記凹凸パターンが波状の凹凸パターンであって、前記透明樹脂層の成形後の凹凸パターンの最頻ピッチＡが１μｍを超え２０μｍ以下であり、前記透明樹脂層の成形後の最頻ピッチＡに対する凹凸の平均深さＢの比（Ｂ／Ａ）が０．１〜３．０であることを特徴とする請求項１１〜１３のいずれかに記載のシート。
【請求項１５】
前記凹凸パターンが波状の凹凸パターンであって、前記透明樹脂層が異方性拡散性能を持つことを特徴とする請求項１１〜１４のいずれかに記載のシート。
【請求項１６】
前記凹凸パターンが波状の凹凸パターンであって、前記透明樹脂層が無延伸のポリカーボネートシートであることを特徴とする請求項１１〜１５のいずれかに記載のシート。
【請求項１７】
前記凹凸パターンが微小粒子の一部の突出に拠る凹凸パターンであって、前記透明樹脂層の成形前の凹凸の平均高さｈ’に対する前記透明樹脂層の成形後の凹凸の平均高さｈの比（ｈ／ｈ’）が０．８〜１．２であることを特徴とする請求項１１〜１３のいずれかに記載のシート。
【請求項１８】
前記透明樹脂層が、易成形ポリエチレンテレフタレートフィルムの片面に、波状の凹凸パターンまたは微小粒子の一部の突出に拠る凹凸パターンを有する活性エネルギー線硬化性樹脂層が積層された積層体であることを特徴とする請求項１１〜１７のいずれかに記載のシート。
【発明の詳細な説明】
【技術分野】
【０００１】
本発明は非平面形状の表面微細凹凸構造体、表面微細凹凸を有するシート及びその製造方法に関する。
【背景技術】
【０００２】
微細な波状の凹凸を有するシートは光源からの光を特定の軸方向に拡散させる光拡散体として利用できることが知られている。そのような光拡散体としては、例えば、特許文献１に拡散導光体が開示されている。特許文献１の拡散導光体は、片面に波状の凹凸パターンが形成されており、該凹凸パターンの最頻ピッチが１．０μｍを超え２０μｍ以下であり、最頻ピッチＡに対する凹凸の平均深さＢの比（Ｂ／Ａ）が０．１〜３．０であるという構成を有している。特許文献１の拡散導光体は光源からの光を充分に異方性拡散させることを目的とするものである。
【０００３】
一方で、シートを被着体の表面に積層させるために用いることができる方法としては、例えば、インサートモールド法が知られている。インサートモールド法は、加熱により成形したシート（フィルム）を金型に入れ、金型の中で被着体にシートを溶着させることによって、被着体とシートとを一体化させる方法である。インサートモールド法で被着体にシートを積層して一体化させる方法は、例えば、特許文献２に開示されている。
【先行技術文献】
【特許文献】
【０００４】
【特許文献１】特開２００８−３０５６６３号公報
【特許文献２】特開２０１１−２３１２４１号公報
【発明の概要】
【発明が解決しようとする課題】
【０００５】
しかしながら、インサートモールド法は、被着体が平面等の単純な形状を有している場合のみ、被着体にシートを好適に積層することができる。被着体が球面形状や凹凸形状等のような非平面形状を有する場合には、シートに皺や割れが発生してしまうため、インサートモールド法では、被着体にシートを積層できないという問題があった。
本発明は、上記事情に鑑みてなされたものである。本発明は、球面形状や凹凸形状等のような非平面形状を有する被着体の表面にシートを積層させた表面微細凹凸構造体であって、シートに皺や割れがないものを提供することを目的とする。
【課題を解決するための手段】
【０００６】
本発明者らは、鋭意検討の結果、非平面形状を有する被着体にシートを積層する場合に、減圧条件下でシートの片面側を非接触方式で加圧する方法等によって、シートに皺や割れを生じさせることなくシートを被着体に積層できることを見出した。また、特に、微細な凹凸を有するシートを被着体に積層させる場合には、上記方法により、積層時にシートに皺や割れを生じさせないのみでなく、シート表面の波状の凹凸パターンまたは微小粒子の一部の突出に拠る凹凸が損なわれずにシートや積層体が得られることを見いだし、本発明を完成させた。
【０００７】
本発明は、以下の態様を有する。
［１］
波状の凹凸パターンまたは微小粒子の一部の突出に拠る凹凸パターンを少なくとも一部に有する透明樹脂層と、
非平面形状の被着体と、
を有する表面微細凹凸構造体であって、
前記透明樹脂層は、減圧条件下で前記透明樹脂層の片面側を非接触方式で加圧することによって前記被着体に積層されたことを特徴とする表面微細凹凸構造体。
［２］
略真空条件下で前記透明樹脂層の片面側に対して大気圧又は圧縮空気を適用することによって前記積層が行われることを特徴とする［１］に記載の表面微細凹凸構造体。
［３］
前記凹凸パターンが波状の凹凸パターンであって、前記透明樹脂層の積層前の拡散角度Ｃ’に対する前記透明樹脂層の積層後の拡散角度の比（Ｃ／Ｃ’）が０．６〜１．４であることを特徴とする［１］又は［２］に記載の表面微細凹凸構造体。
［４］
前記凹凸パターンが波状の凹凸パターンであって、前記透明樹脂層の積層前の凹凸の平均深さＢ’に対する前記透明樹脂層の積層後の凹凸の平均深さＢの比（Ｂ／Ｂ’）が０．６〜１．４であることを特徴とする［１］〜［３］のいずれかに記載の表面微細凹凸構造体。
［５］
前記凹凸パターンが波状の凹凸パターンであって、前記透明樹脂層の積層後の凹凸パターンの最頻ピッチＡが１μｍを超え２０μｍ以下であり、前記透明樹脂層の積層後の最頻ピッチＡに対する凹凸の平均深さＢの比（Ｂ／Ａ）が０．１〜３．０であることを特徴とする［１］〜［４］のいずれかに記載の表面微細凹凸構造体。
［６］
前記凹凸パターンが波状の凹凸パターンであって、前記透明樹脂層が異方性拡散性能を持つことを特徴とする［１］〜［５］のいずれかに記載の表面微細凹凸構造体。
［７］
前記凹凸パターンが波状の凹凸パターンであって、前記透明樹脂層が無延伸のポリカーボネートシートであることを特徴とする［１］〜［６］のいずれかに記載の表面微細凹凸構造体。
［８］
前記凹凸パターンが微小粒子の一部の突出に拠る凹凸パターンであって、前記透明樹脂層の積層前の微小粒子の突出部の平均高さｈ’に対する前記透明樹脂層の積層後の微小粒子の突出部の平均高さｈの比（ｈ／ｈ’）が０．８〜１．２であることを特徴とする［１］〜［３］のいずれかに記載の表面微細凹凸構造体。
［９］
前記透明樹脂層が、易成形ポリエチレンテレフタレートフィルムの片面に、波状の凹凸パターンまたは微小粒子の一部の突出に拠る凹凸パターンを有する活性エネルギー線硬化性樹脂層が積層された積層シートであることを特徴とする［１］〜［８］のいずれかに記載の表面微細凹凸構造体。
［１０］
前記被着体が略球面形状であるかまたは凹凸を有する形状であることを特徴とする請求項［１］〜［１０］のいずれかに記載の表面微細凹凸構造体。
［１１］
前記透明樹脂層が粘着剤層又は接着剤層を介して前記被着体に積層されたことを特徴とする［１］〜［１０］のいずれかに記載の表面微細凹凸構造体。
［１２］
波状の凹凸パターンまたは微小粒子の一部の突出に拠る凹凸パターンを少なくとも一部に有する透明樹脂層を有し、かつ、非平面形状に成形されたシートであって、
前記透明樹脂層は、減圧条件下で前記透明樹脂層の片面側を非接触方式で加圧することによって成形されたものであることを特徴とするシート。
【０００８】
さらに、本発明は、下記の他の態様を有していてもよい。
［Ａ１］
波状の凹凸パターンまたは微小粒子の一部の突出に拠る凹凸パターンを少なくとも一部に有する透明樹脂層と、
非平面形状の被着体と、
を有する表面微細凹凸構造体であって、
前記透明樹脂層の積層前の拡散角度Ｃ’に対する前記透明樹脂層の積層後の拡散角度の比（Ｃ／Ｃ’）が０．６〜１．４であることを特徴とする表面微細凹凸構造体。
［Ａ２］
前記凹凸パターンが波状の凹凸パターンであって、前記透明樹脂層の積層前の凹凸の平均深さＢ’に対する前記透明樹脂層の積層後の凹凸の平均深さＢの比（Ｂ／Ｂ’）が０．６〜１．４であることを特徴とする［Ａ１］に記載の表面微細凹凸構造体。
［Ａ３］
前記凹凸パターンが波状の凹凸パターンであって、前記透明樹脂層の積層後の凹凸パターンの最頻ピッチＡが１μｍを超え２０μｍ以下であり、前記透明樹脂層の積層後の最頻ピッチＡに対する凹凸の平均深さＢの比（Ｂ／Ａ）が０．１〜３．０であることを特徴とする［Ａ１］又は［Ａ２］に記載の表面微細凹凸構造体。
［Ａ４］
前記凹凸パターンが波状の凹凸パターンであって、前記透明樹脂層が異方性拡散性能を持つことを特徴とする［Ａ１］〜［Ａ３］のいずれかに記載の表面微細凹凸構造体。
［Ａ５］
前記凹凸パターンが波状の凹凸パターンであって、前記透明樹脂層が無延伸のポリカーボネートシートであることを特徴とする［Ａ１］〜［Ａ４］のいずれかに記載の表面微細凹凸構造体。
［Ａ６］
前記透明樹脂層が、易成形ポリエチレンテレフタレートフィルムの片面に、波状の凹凸パターンまたは微小粒子の一部の突出に拠る凹凸パターンを有する活性エネルギー線硬化性樹脂層が積層された積層シートであることを特徴とする［Ａ１］〜［Ａ４］のいずれかに記載の表面微細凹凸構造体。
［Ａ７］
前記凹凸パターンが微小粒子の一部の突出に拠る凹凸パターンであって、前記透明樹脂層の積層前の凹凸の平均高さｈ’に対する前記透明樹脂層の積層後の凹凸の平均高さｈの比（ｈ／ｈ’）が０．８〜１．２であることを特徴とする［Ａ１］または［Ａ６］に記載の表面微細凹凸構造体。
［Ａ８］
前記被着体が略球面形状であるか又は凹凸を有する形状であることを特徴とする請求項［Ａ１］〜［Ａ７］のいずれかに記載の表面微細凹凸構造体。
［Ａ９］
前記透明樹脂層が粘着剤層又は接着剤層を介して前記被着体に積層されたことを特徴とする［Ａ１］〜［Ａ８］のいずれかに記載の表面微細凹凸構造体。
［Ａ１０］
前記透明樹脂層は、減圧条件下で前記透明樹脂層の片面側を非接触方式で加圧することによって前記被着体に積層されることを特徴とする［Ａ１］〜［Ａ９］のいずれかに記載の表面微細凹凸構造体。
［Ａ１１］
略真空条件下で前記透明樹脂層の片面側に対して大気圧又は圧縮空気を適用することによって前記積層が行われることを特徴とする［Ａ１０］に記載の表面微細凹凸構造体。
［Ａ１２］
波状の凹凸パターンまたは微小粒子の一部の突出に拠る凹凸パターンを少なくとも一部に有する透明樹脂層を有し、かつ、非平面形状に成形されたシートであって、
前記透明樹脂層の成形前の拡散角度Ｃ’に対する前記透明樹脂層の成形後の拡散角度の比（Ｃ／Ｃ’）が０．６〜１．４であることを特徴とするシート。
【０００９】
さらに、本発明は、下記の他の態様を有していてもよい。
［Ｂ１］
波状の凹凸パターンまたは微小粒子の一部の突出に拠る凹凸パターンを少なくとも一部に有する透明樹脂層と、
非平面形状の被着体と、
を有する表面微細凹凸構造体であって、
波状の凹凸パターンを有する前記透明樹脂層である場合は、その積層前の凹凸の平均深さＢ’に対する前記透明樹脂層の積層後の凹凸の平均深さＢの比（Ｂ／Ｂ’）が０．６〜１．４であることを特徴とする表面微細凹凸構造体、または
微小粒子の一部の突出に拠る凹凸パターンを有する前記透明樹脂層で有る場合は、前記透明樹脂層の積層前の凹凸の平均高さｈ’に対する前記透明樹脂層の積層後の凹凸の平均高さｈの比（ｈ／ｈ’）が０．８〜１．２であることを特徴とする表面微細凹凸構造体。
［Ｂ２］
前記透明樹脂層の積層前の拡散角度Ｃ’に対する前記透明樹脂層の積層後の拡散角度の比（Ｃ／Ｃ’）が０．６〜１．４であることを特徴とする［Ｂ１］に記載の表面微細凹凸構造体。
［Ｂ３］
前記凹凸パターンが波状の凹凸パターンであって、前記透明樹脂層の積層後の凹凸パターンの最頻ピッチＡが１μｍを超え２０μｍ以下であり、前記透明樹脂層の積層後の最頻ピッチＡに対する凹凸の平均深さＢの比（Ｂ／Ａ）が０．１〜３．０であることを特徴とする［Ｂ１］又は［Ｂ２］に記載の表面微細凹凸構造体。
［Ｂ４］
前記凹凸パターンが波状の凹凸パターンであって、前記透明樹脂層が異方性拡散性能を持つことを特徴とする［Ｂ１］〜［Ｂ３］のいずれかに記載の表面微細凹凸構造体。
［Ｂ５］
前記凹凸パターンが波状の凹凸パターンであって、前記透明樹脂層が無延伸のポリカーボネートシートであることを特徴とする請求項［Ｂ１］〜［Ｂ４］のいずれかに記載の表面微細凹凸構造体。
［Ｂ６］
前記透明樹脂層が、易成形ポリエチレンテレフタレートフィルムの片面に、凹凸パターンを有する活性エネルギー線硬化性樹脂層が積層された積層シートであることを特徴とする請求項［Ｂ１］〜［Ｂ４］のいずれかに記載の表面微細凹凸構造体。
［Ｂ７］
前記被着体が略球面形状であるか又は凹凸を有する形状であることを特徴とする請求項［Ｂ１］〜［Ｂ６］のいずれかに記載の表面微細凹凸構造体。
［Ｂ８］
前記透明樹脂層が粘着剤層又は接着剤層を介して前記被着体に積層されたことを特徴とする請求項［Ｂ１］〜［Ｂ７］のいずれかに記載の表面微細凹凸構造体。
［Ｂ９］
前記透明樹脂層は、減圧条件下で前記透明樹脂層の片面側を非接触方式で加圧することによって前記被着体に積層されることを特徴とする［Ｂ１］〜［Ｂ８］のいずれかに記載の表面微細凹凸構造体。
［Ｂ１０］
略真空条件下で前記透明樹脂層の片面側に対して大気圧又は圧縮空気を適用することによって前記積層が行われることを特徴とする［Ｂ９］に記載の表面微細凹凸構造体。
［Ｂ１１］
波状の凹凸パターンまたは微小粒子の一部の突出に拠る凹凸パターンを少なくとも一部に有する透明樹脂層を有し、かつ、非平面形状に成形されたシートであって、
波状の凹凸パターンを有する前記透明樹脂層である場合は、その成形前の凹凸の平均深さＢ’に対する前記透明樹脂層の成形後の凹凸の平均深さＢの比（Ｂ／Ｂ’）が０．６〜１．４であることを特徴とするシート、または
微小粒子の一部の突出に拠る凹凸パターンを有する前記透明樹脂層で有る場合は、前記透明樹脂層の成形前の凹凸の平均高さｈ’に対する前記透明樹脂層の成形後の凹凸の平均高さｈの比（ｈ／ｈ’）が０．８〜１．２であることを特徴とするシート。
【発明の効果】
【００１０】
本発明は、球面形状や凹凸形状等のような非平面形状を有する被着体の表面にシートを積層させた表面微細凹凸構造体であって、シートに皺や割れがなく、かつ、優れた光拡散性を有する表面微細凹凸構造体を提供する。また、本発明は、球面形状や凹凸形状等のような非平面形状のシートであって、シートに皺や割れがなく、かつ、優れた光拡散性を有するものを提供する。
【図面の簡単な説明】
【００１１】
【図１】図１は、非平面形状の被着体に積層するためのシートの構成を示す概略図である。
【図２】図２は、透明樹脂層が粒子入り表面微細凹凸構造フィルムである場合の概略の断面図。
【図３】図３は、微細な凹凸を有する透明樹脂層を有するシートを凸形状の被着体の表面に積層することによって作製した本発明の表面微細凹凸構造体の構成を示す概略図である。
【図４】図４は、微細な凹凸を有する透明樹脂層を有するシートを凹形状の被着体の表面に積層することによって作製した本発明の表面微細凹凸構造体の構成を示す概略図である。
【図５】図５は、微細な凹凸を有する透明樹脂層を有するシートを凹形状のガラス体の表面に積層することによって作製した本発明の表面微細凹凸構造体の構成を示す概略図である。
【図６】図６は、微細な凹凸を有する透明樹脂層を有するシートを、樋状の二分割チューブの内表面に積層することによって作製した本発明の表面微細凹凸構造体の構成を示す概略断面図である。
【図７】図７は、微細な凹凸を有する透明樹脂層を形成するために用いられる凹凸パターン形成シートを、凹凸パターンの形成方向と直交方向に切断した際の断面図である。
【図８】図８は、微細な凹凸を有する透明樹脂フィルムの透明樹脂層を形成するために用いられる凹凸パターン形成シートの製造方法の一実施形態における積層シートを示す断面図である。
【図９】図９は、後述する凹凸パターン形成シートの一実施形態の一部を拡大して示す拡大斜視図である。
【発明を実施するための形態】
【００１２】
以下、本発明について、添付の図面を参照し、実施形態例を示して説明する。
【００１３】
図１の透明樹脂層を有するシート１０は、波状の凹凸パターンまたは微小粒子の一部の突出に拠る凹凸パターンを片面（図１の上側）に有する透明樹脂層１と、粘着剤層２とを有する。波状または微小粒子の一部の突出に拠る凹凸パターンは、シート１０を通過する光を拡散させるための形状である。本明細書において、波状とは所謂比較的長い波状もあるが、短く断片的になった波状の凹凸パターンも含まれる。波状または微小粒子の一部の突出に拠る凹凸パターンは、拡散させる光が通過する領域の少なくとも片面、あるいは少なくとも片面の一部に設けられていることが好ましい。シート１０は、必要に応じて、粘着剤層２を保護するための剥離層３をさらに有していてもよい。上記透明樹脂層１は特定の軸方向に光を散乱させる性質（異方性拡散性能）や逆に特定の方向に関らず光を散乱させる性質（等方性拡散性能）を持つことも好ましい。
【００１４】
異方性拡散性能を持つフィルムとしては、いわゆるナノバックリング形状を有するフィルムが好ましい。等方性拡散性能を持つフィルムとしては、多数の、いわゆる微小粒子（一般には微小球体）を含む塗布液を透明フィルム基材に塗布し、その少なくとも一部の微小粒子の一部が形成された塗膜の表面から突出して表面微細凹凸構造を形成した拡散フィルムがある。このフィルムが微小粒子の一部の突出に拠る凹凸パターンを有する透明樹脂層に相当する。このようなフィルムを以降「粒子入り表面微細凹凸構造フィルム」と呼ぶ。なお、このようなフィルムとなる透明樹脂層は正確には、透明フィルム基材上に微小粒子を含むバインダー層が塗布形成されて構成される。なお、ナノバックリング形状を有するフィルムは異方性拡散性能を持たせることが多いが、特別の設計、製法等により等方性拡散性能を持たせることも可能である。
【００１５】
従って、透明樹脂層１は、ナノバックリング形状を有するフィルムであることが好ましい。また、比較的安価に等方性拡散性能を持つことが要求されるような場合は、透明樹脂層１は、粒子入り表面微細凹凸構造フィルムであることが好ましい。
ナノバックリング形状を有するフィルムは、例えば、特開２００８−３０２５９１号公報に記載されているように、いわゆるナノバックリング形状を有する金属製成形物を金型として、そのナノバックリング形状に対応する表面形状を有する樹脂層を形成することによって得られるフィルムであることが好ましい。
【００１６】
粒子入り表面微細凹凸構造フィルムは、バインダー層を構成する樹脂及び微小粒子を溶剤に分散又は溶解させた光拡散層用樹脂塗布液を調製し、当該光拡散用樹脂溶液を透明フィルム上に従来公知の塗布方法によって塗布、乾燥、硬化などして積層することにより得ることができる。
また、バインダー層に含まれる微小粒子、バインダー層を構成する樹脂との関係上、以下のように選択されることが好ましい。樹脂と微小粒子との屈折率の差は、０．０５〜０．５０であり、０．０８〜０．４８であることが好ましく、０．１０〜０．４５であることがより好ましい。
屈折率の差が所定の値以上であることにより、樹脂と微小粒子との界面において、光散乱効果が得られる。また、屈折率の差が所定の値以下であることにより、公知の材料から、樹脂と微小粒子とを選択しやすい。なお、本発明における屈折率とは、波長５８９．３ｎｍにおける屈折率である。
【００１７】
透明樹脂層１を構成する樹脂は、例えば、スチレン−メチルメタクリレート共重合体（ＭＳ）、ポリメチルメタクリレート（ＰＭＭＡ）、ポリスチレン（ＰＳ）、シクロオレフィンポリマー（ＣＯＰ）、ポリカーボネート（ＰＣ）、ポリプロピレン（ＰＰ）、ポリエチレンテレフタレート（ＰＥＴ）、ＰＥＴ−Ｇ、ポリエーテルサルフォン（ＰＥＳ）、ポリ塩化ビニル（ＰＶＣ）、アクリロニトリル−ブタジエン−スチレン共重合体（ＡＢＳ）、ポリエチレンテレフタレート（ＰＥＴ）、テレフタル酸とエチレングリコールとエチレングリコール以外の多価アルコールとの共重合体であって、易成形性を付与した易成形ＰＥＴ共重合体（以下、「易成形ＰＥＴ」とする。）であってもよい。これらの中でも、成形加工の観点からは、ＡＢＳ、ＰＥＴ、ＭＳ、ＰＭＭＡ、ＰＳ、ＣＯＰ、ＰＣ、易成形ＰＥＴが好ましく、易成形ＰＥＴフィルムが特に好ましい。
【００１８】
透明樹脂層１が、ナノバックリング形状を有するフィルムであるときは、前記の透明樹脂層１を構成する樹脂で構成されるフィルム表面にナノバックリング形状を有していてもよい。また、透明樹脂層１は前記の樹脂からなる表面が平滑なフィルムに、表面にナノバックリング形状を有する活性エネルギー線硬化樹脂が積層されたものであってもよい。活性エネルギー線硬化樹脂は延性に富むものであることが好ましい。
【００１９】
活性エネルギー線硬化樹脂とは、紫外線、電子線、可視光線、Ｘ線、又は、イオン線等の活性線照射により架橋反応等を経て硬化する樹脂をいう。活性エネルギー線硬化樹脂としては、エチレン性不飽和二重結合を有するモノマーを含む成分が好ましく用いられる。活性エネルギー線硬化樹脂としては、紫外線硬化型樹脂が好ましく、紫外線硬化型ウレタン（メタ）アクリレート系樹脂がより好ましい。
【００２０】
紫外線硬化性樹脂としては、例えば、特開2014-196430号公報、特開2014-126776号公報、特開2013-139549号公報、特開2010-222568号公報、特開2009-109582号公報、特開2007-284613号公報、特開2007-030479号公報、特開2004-217809号公報、特開2003-246826号公報、特開2001-181359号公報、特開平10-120745号公報、特開平09-151223号公報、又は、特開平08-188743号公報に記載されているものを使用することができる。
【００２１】
活性エネルギー線硬化性樹脂が延性に富むこととは、より具体的には、活性エネルギー線硬化性樹脂組成物から下記条件で作製した試験片が下記ヤング率および破断伸びの数値範囲を満たすことを意味する。
活性エネルギー線硬化性樹脂は、下記条件で作製した試験片をＪＩＳ  K７１２７（１９８９年制定、１９９９年改正、２０１３年確認）に準拠した測定により得られる抗張力から算出されるヤング率（ＭＰａ）が、２３℃において、１００〜１０，０００ＭＰａであることが好ましく、２００〜５，０００ＭＰａであることがより好ましく、５００〜２，０００ＭＰａであることがさらに好ましい。また、上記のヤング率（ＭＰａ）は、１２０℃で測定した場合は、５〜１，０００ＭＰａであることが好ましく、１０〜５００ＭＰａであることがより好ましく、２０〜２００ＭＰａであることがさらに好ましい。
ヤング率が下限値以上であると、成形時の加熱（積層時の加熱）による活性エネルギー線硬化性樹脂の変形が小さくなり、従って、表面凹凸形状の変形が小さくなる。ヤング率が上限値以下であることにより、活性エネルギー線硬化性樹脂が、成形時の加熱による透明フィルム基材の変形に追従しやすくなり、ひび割れ等が発生しにくくなる。
【００２２】
ヤング率の測定用の試験片の作製条件およびヤング率の測定条件は下記の通りである。
シリコーンが塗布されたポリエチレンテレフタレートフィルム上に、未硬化の活性エネルギー線硬化性樹脂組成物を、膜厚が２００μmとなるようにアプリケーターを用いて塗布する。次に、塗布された活性エネルギー線硬化性樹脂組成物に対して窒素雰囲気下でメタルハライドランプを用いて１Ｊ／ｃｍ２の紫外線を照射することによって、該組成物を硬化させる。次に、硬化した活性エネルギー線硬化性樹脂をポリエチレンテレフタレート（追記）フィルムから剥離させることにより、硬化膜を得る。得られた硬化膜をカットし、幅６ｍｍ、長さ２５ｍｍの短冊状サンプルを作製する。
次に、この短冊状サンプルについて、湿度５０％、温度２３℃又は温度１２０℃の条件で、引張り試験機を用いて、ＪＩＳ  Ｋ７１２７（１９８９年制定、１９９９年改正、２０１３年確認）に準拠して引張り試験を行った。引張速度は１ｍｍ／分とし、２．５％歪みでの抗張力からヤング率（ＭＰａ）を求める。
【００２３】
上記試験片は、２３℃で測定した破断伸び（％）が１〜４０％であることが好ましく、２〜２０％であることがより好ましく、２〜１０％であることがさらに好ましい。１２０℃測定した破断伸びが１０〜３００％であることが好ましく、２０〜２００％であることがより好ましく、５０〜２００％であることがさらに好ましい。
破断伸びが下限値以上であると、活性エネルギー線硬化性樹脂が、成形時の加熱による透明フィルム基材の変形に追従しやすくなり、ひび割れ等が発生しにくくなる。破断伸びが上限値以下であると、成形時の加熱による温度での変形が小さくなり、表面凹凸形状の変形が小さくなる。
上記破断伸びの測定条件は下記の通りである。
上記ヤング率の測定用の試験片の作製と同様に硬化膜を作製し、得られた硬化膜をカットし、幅６ミリメートル、長さ２５ミリメートルの短冊状サンプルを作製する。湿度５０％、温度２３℃又は温度１２０℃の条件下で、引張り試験機を用いてその短冊状サンプルの破断伸び（％）を測定する。引張り速度は５０ｍｍ／分とする。
【００２４】
透明樹脂層１が、粒子入り表面微細凹凸構造フィルムであるときは、前記の透明樹脂層１を構成する樹脂で構成されるフィルム表面に微小粒子とバインダー樹脂で構成されるバインダー層が塗布形成されて全体として透明樹脂層となっていても良い。
【００２５】
本発明のシートは、被着体及び粘着剤層を有せず、波状の凹凸パターンまたは微小粒子の一部の突出に拠る凹凸パターンを少なくとも一部に有する透明樹脂層（上記透明樹脂層１と同様）を少なくとも有するシートであってもよい。粘着剤層を有しないシートは、例えば、非平面形状の光拡散シートとして単独で用いるためや、非平面形状を有する被着体に積層して用いるための非平面形状の光拡散シートを作製するための材料として用いることができる。非平面形状の光拡散シートは、例えば、透明樹脂層のみからなる平面形状のシートを、後述するＴＯＭ成形等の成形法により非平面形状の被着体と同じ形状を有するように成形し、該被着体から該シートを剥離することによって得ることができる。なお、被着体から剥離しやすくするために、透明樹脂層にシリコーン系等の離型剤が塗布されていてもよい。あらかじめ非平面形状に成形した光拡散シートを被着体に積層させることにより、生産現場において平面形状の光拡散シートの成形を行うことなく、非平面形状の被着体の光拡散性を変化させることが可能になる。従って、非平面形状の光拡散シートは、該シートを使用した表面微細凹凸構造体の生産において、歩留まりを向上させると共に、生産性を向上させることができる。本発明は、このような非平面形状のシートも提供する。
【００２６】
易成形ＰＥＴフィルムは、例えば、特許第5191997号に記載の組成及び生産方法等に従って調製することができる。また、必要に応じて、特許第3483369号、特許第4346131号、特許第4495912号、特許第4563758号、特許第4610271号、特許第5127295号、特許第5127296号、特許第4955480号、特許第5450941号、特許第4162159号、特許第4655409号、特許第4661073号、特許第5105459号、特許第5223191号をさらに参照して易成形ＰＥＴフィルムを調製してもよい。また、易成形ＰＥＴとして、一般に販売されている市販品を用いることもできる。市販品としては、ソフトシャインＴＡ００９（東洋紡株式会社製）又はソフトシャインＡ１５９７（東洋紡株式会社製）を用いることができる。あるいは、市販品として、例えば、ナノアロイ（登録商標）技術により作成された２軸延伸ＰＥＴフィルムであるルミラー（登録商標）ＳＦ−２０（易成型タイプ、東レ株式会社製）を用いることもできる。透明樹脂層１として易成形ＰＥＴフィルムを用いることにより、被着体に対する透明樹脂層１の追従性を高めることができ、さらに、ナノバックリング形状の設計や微小粒子の一部の突出に拠る凹凸パターンの設計の自由度を高めることができる。
【００２７】
前記易成形ＰＥＴフィルムを構成する共重合ポリエステルは、テレフタル酸及びエチレングリコールに加えて、エチレングリコール以外の多価アルコールを含んでおり、融点が２００〜２５０℃である。エチレングリコール以外の多価アルコールとしては、ネオペンチルグリコール及び／または１，４−シクロヘキサンジメタノールが好ましい。前記多価アルコールの量は、共重合体を構成する全単量体成分を１００モル％としたとき、１〜４０モル％であることが好ましい。前記易成形ＰＥＴフィルムの融点は２００〜２４５℃であることが好ましい。前記易成形ＰＥＴフィルムの長手方向及び幅方向における１００％伸張時応力が、いずれも２５℃において１０〜１０００ＭＰａ及び１００℃において１〜１００ＭＰａであることが好ましい。前記易成形ＰＥＴフィルムの長手方向及び幅方向における貯蔵粘弾性率（Ｅ′）は、いずれも１００℃において１０〜１０００ＭＰａで、かつ１８０℃において５〜４０ＭＰａであることが好ましい。前記易成形ＰＥＴフィルムの長手方向における熱変形率（初期荷重４９ｍＮ）は、１７５℃において−３％〜＋３％であることが好ましい。
【００２８】
前記易成形ＰＥＴフィルムは、前記共重合ポリエステルとホモポリエステルをブレンドしてなるものであってもよく、その場合は、前記ホモポリエステルが、ポリエチレンテレフタレート、ポリトリメチレンテレフタレート、又は、ポリブチレンテレフタレートであることが好ましい。また、前記易成形ＰＥＴフィルムは、該フィルムの長手方向及び横方向の１５０℃での熱収縮率が６．０％以下であることが好ましい。また、前記易成形ＰＥＴフィルムは、逐次二軸延伸法により得られるものであることが好ましい。前記易成形ＰＥＴフィルムは、例えば、縦延伸後に行う横延伸において、横延伸の後半部では延伸温度を横延伸の前半部の延伸温度に対して−５〜−４０℃の範囲で行なうことによって得られるものであることが好ましい。
【００２９】
また、前記易成形ＰＥＴフィルムは、１２０〜２４５℃で熱処理されたものであってもよく、（ａ）クリップ部分に熱遮蔽壁を設ける方法、（ｂ）クリップ冷却機構をテンターに付加する方法、（ｃ）熱固定後の冷却区間を長く設定し、フィルム全体の冷却を十分行う方法、（ｄ）冷却区間の長さ、区画数を増やして、冷却効率を増加させる方法、または（ｅ）クリップの戻り部分が炉の外側を走行するタイプを用いてクリップの冷却を強化する方法、を用いてクリップの近傍を冷却してから、テンター出口でクリップからフィルムを開放して得られるものであることが好ましい。
【００３０】
透明樹脂層１の積層前の主拡散方向の拡散角度Ｃ’に対する透明樹脂層の積層後の主拡散方向の拡散角度の比（Ｃ／Ｃ’）が０．６〜１．４であることが好ましい。上記比（Ｃ／Ｃ’）は、より好ましくは０．８〜１．２であり、更に好ましくは０．９〜１．１である。
ここで、主拡散方向とは、透明樹脂層１が等方性拡散性能を有する場合は、透明樹脂層１の平面内の任意の方向のことであり、透明樹脂層１が異方性拡散性能を有する場合は、透明樹脂層１の平面内で拡散角度が最大になる方向のことである。
本明細書における拡散角度（一般に、「ＦＷＨＭ」と呼称される場合がある。）は、配光特性測定装置（例えば、ＧＥＮＥＳＩＡ  ＧｏｎｉｏＦａｒ  Ｆｉｅｌｄ  Ｐｒｏｆｉｌｅｒ（ジェネシア社製））を用いて以下の方法により測定できる。
【００３１】
まず、透明樹脂層１に対して、後述する粘着剤層２を貼り合せる面と反対側の面、すなわち微細凹凸形成面の反対側の平滑面側から光を照射、入射させる。その際に、入射面とは反対面側から垂直に出光する出射光（出光角度＝０°）の照度を基準値とし、Ｙ方向に沿う出光角度−９０°〜＋９０°の範囲内の出射光の照度を、上記基準値に対する相対値として、１°おきに測定する。そして、各Ｙ方向の出光角度に対する照度の値をプロットして照度曲線を得る。
前記照度曲線における半値幅（全半値幅）を主拡散方向（Ｙ方向）の拡散角度とする。
同様に、Ｘ方向に沿う出光角度−９０°〜＋９０°の範囲内の出射光の照度を上記基準値に対する相対値として、１°おきに測定する。そして、各Ｘ方向の出光角度に対する照度の値をプロットして照度曲線を得る。前記照度曲線における半値幅（全半値幅）を主拡散方向に直交する方向（Ｘ方向）の拡散角度とする。
【００３２】
透明樹脂層１が、ナノバックリング形状を有するフィルムの場合の該フィルムについて、その構造、製造方法など以下に説明する。
透明樹脂層１の片面に存在する凹凸パターンの最頻ピッチＡは１μｍを超え５０μｍ以下であることが好ましい。最頻ピッチＡは好ましくは１μｍを超え３５μｍ以下である。最頻ピッチＡが１μｍを超えていることにより、可視光が凹凸パターンにて屈折せずに光が透過してしまうことを防止できる。また、最頻ピッチＡが３５μｍ以下であると輝線として視認されることを防止できる。
【００３３】
最頻ピッチＡに対する凹凸の平均深さＢの比（Ｂ／Ａ、以下、アスペクト比という。）が０．１〜３．０である。アスペクト比が０．１以上であると、拡散性の低下及び輝度のむらを防止できる。アスペクト比が３．０以下であると、凹凸パターンを形成し易くなる。
ここで、平均深さＢとは、凹凸パターンの底部の平均深さのことである。また、底部とは、凹凸パターンの凹部の極小値であり、平均深さＢは、透明樹脂層１を長さ方向に沿って切断した断面（図７参照）を見た際の、透明樹脂層１全体の面方向と平行な基準線Ｌ１から各凸部の頂部までの長さＢ１，Ｂ２，Ｂ３・・・の平均値（ＢＡＶ）と、基準線Ｌ１から各凹部の底部までの長さｂ１，ｂ２，ｂ３・・・の平均値（ｂＡＶ）との差（ｂＡＶ−ＢＡＶ）のことである。
平均深さＢを測定する方法として、原子間力顕微鏡により撮影した凹凸パターンの断面の画像にて各底部の深さを測定し、それらの平均値を求める方法を本発明では採った。
【００３４】
透明樹脂層１は無延伸のポリカーボネートシートまたは成形性に優れた易成形ポリエチレンテレフタレートフィルムであることが好ましい。透明樹脂層１が無延伸のポリカーボネートシートまたは易成形ポリエチレンテレフタレートフィルムであることにより、後述するＴＯＭ成形が容易になる。透明樹脂層１は、例えば、下記の凹凸パターン形成シート２１０を用いて作製することができる。
【００３５】
（凹凸パターン形成シート）
凹凸パターン形成シート２１０は、基材２１１と、基材２１１の片面に設けられた硬質層２１２とを備え、硬質層２１２が凹凸パターン２１２ａを有する。
【００３６】
凹凸パターン形成シート２１０の凹凸パターン２１２ａは、略一方向に沿った波状の凹凸を有し、その波状の凹凸が蛇行しているものである。また、本実施形態の凹凸パターン２１２ａの凸部の先端は丸みを帯びている。
【００３７】
硬質層２１２を構成する樹脂（以下、第２の樹脂という。）のガラス転移温度Ｔｇ２と、基材２１１を構成する樹脂（以下、第１の樹脂という。）のガラス転移温度Ｔｇ１との差（Ｔｇ２−Ｔｇ１）は１０℃以上であり、２０℃以上であることが好ましく、３０℃以上であることがより好ましい。（Ｔｇ２−Ｔｇ１）の差が１０℃以上であることにより、Ｔｇ２とＴｇ１の間の温度で容易に加工できる。Ｔｇ２とＴｇ１の間の温度を加工温度とすると、基材２１１のヤング率が硬質層２１２のヤング率より高くなる条件で加工でき、その結果、硬質層２１２に凹凸パターン２１２ａを容易に形成できる。
【００３８】
凹凸パターン形成シート２１０を製造する際の加工温度における第１の樹脂のヤング率は０．０１〜１００ＭＰａであることが好ましく、０．１〜１０ＭＰａであることがより好ましい。第１の樹脂のヤング率が０．０１ＭＰａ以上であれば、基材２１１として使用可能な硬さであり、１００ＭＰａ以下であれば、硬質層２１２が変形する際に同時に追従して変形可能な軟らかさである。
【００３９】
第１の樹脂としては、例えば、ポリエチレンテレフタレート等のポリエステル、ポリエチレンやポリプロピレン等のポリオレフィン、スチレン−ブタジエンブロック共重合体等のポリスチレン系樹脂、ポリ塩化ビニル、ポリ塩化ビニリデン、ポリジメチルシロキサン等のシリコーン樹脂、フッ素樹脂、ＡＢＳ樹脂、ポリアミド、アクリル樹脂、ポリカーボネート、ポリシクロオレフィンなどの樹脂が挙げられる。
【００４０】
凹凸パターン形成シート２１０を製造する際の加工温度における第２の樹脂のヤング率は０．０１〜３００ＧＰａであることが好ましく、０．１〜１０ＧＰａであることがより好ましい。第２の樹脂のヤング率が０．０１ＧＰａ以上であれば、第１の樹脂の加工温度におけるヤング率より充分な硬さが得られ、凹凸パターン２１２ａが形成された後、凹凸パターンを維持するのに充分な硬さであり、ヤング率が３００ＧＰａを超えるような樹脂を第２の樹脂として使用することは経済性の面から必要性に乏しいためである。
【００４１】
第１の樹脂の種類にもよるが、第２の樹脂としては、例えば、ポリビニルアルコール、ポリスチレン、アクリル樹脂、スチレン−アクリル共重合体、スチレン−アクリロニトリル共重合体、ポリエチレンテレフタレート、ポリブチレンテレフタレート、ポリエチレンナフタレート、ポリカーボネート、ポリエーテルスルホン、フッ素樹脂などを使用することができる。
【００４２】
基材２１１の厚みは０．３〜５００μｍであることが好ましい。基材２１１の厚みが
０．３μｍ以上であれば、凹凸パターン形成シート２１０が破れにくくなり、５００μｍ以下であれば、凹凸パターン形成シート２１０を容易に薄型化できる。
【００４３】
硬質層２１２の厚みは、０．０５μｍを超え５μｍ以下であることが好ましく、０．１〜２μｍであることがより好ましい。硬質層の厚みが０．０５μｍを超え５μｍ以下であれば、後述のように凹凸パターン形成シートを容易に製造できる。
【００４４】
凹凸パターン形成シート２１０の凹凸パターン２１２ａの最頻ピッチＡは１μｍを超え
５０μｍ以下、好ましくは１μｍを超え３５μｍ以下である。最頻ピッチＡが１μｍ未満であると、光が透過してしまい、５０μｍを超えると、光拡散性が低くなる。
【００４５】
凹凸パターン２１２ａの底部２１２ｂの平均深さＢは最頻ピッチＡを１００％とした際の１０％以上（すなわち、アスペクト比０．１以上）であり、３０％以上（すなわち、アスペクト比０．３以上）であることが好ましい。平均深さＢが最頻ピッチＡを１００％とした際の１０％未満であると、凹凸パターン形成シート２１０を透明樹脂層１製造用工程シート原版として用いても、光拡散性の高い透明樹脂層１を得ることが困難になる。
また、平均深さＢは、凹凸パターン２１２ａを容易に形成できる点から、好ましくは最頻ピッチＡを１００％とした際の３００％以下（すなわち、アスペクト比３．０以下）であり、より好ましくは２００％以下（すなわち、アスペクト比２．０以下）である。
【００４６】
光拡散の異方性の高い透明樹脂層１が得られるようになる点では、凹凸パターン２１２ａがある程度蛇行して、隣り合った凸部同士のピッチが凹凸パターン２１２ａの方向に沿ってばらついていることが好ましい。ここで、凹凸パターン２１２ａの配向のばらつきのことを配向度という。配向度が大きいほど、配向がばらついている。この配向度は、以下の方法で求められる。
まず、表面光学顕微鏡により凹凸パターンの上面を撮影し、その画像をグレースケールのファイル（例えば、ｔｉｆｆ形式等）に変換する。グレースケールのファイルの画像では、白度が低いところ程、凹部の底部が深い（白度が高いところ程、凸部の頂部が高い）ことを表す。次いで、グレースケールのファイルの画像をフーリエ変換し、凹凸パターンの最頻ピッチおよび配向度を求めることができる（詳細は、特開２００８−３０２５９１号公報参照）。
【００４７】
上記配向度は０．３〜１．０であることが好ましい。配向度が０．３以上であれば、
凹凸パターン２１２ａのピッチのばらつきが大きいため、該凹凸パターン形成シートおよび該凹凸パターン形成シートを工程シート原版として用いて得た透明樹脂層１の光拡散性がより高くなる。配向度が１．０を超えると、凹凸パターンの方向がある程度ランダムになるため、光拡散性は高くなるが、異方性が低くなる傾向にある。配向度を０．３〜１．０にするためには、凹凸パターン形成シート製造の際に必要な圧縮応力の作用のさせ方を適宜選択すればよい。
【００４８】
（凹凸パターン形成シートの製造方法）
本発明の凹凸パターン形成シートの製造方法の一実施形態について説明する。
本実施形態の凹凸パターン形成シートの製造方法は、図８に示すように、樹脂製の基材である加熱収縮性フィルム２１１ａの片面に、表面が平滑な樹脂製の硬質層２１３（以下、表面平滑硬質層２１３という。）を設けて積層シート２１０ａを形成する工程（以下、第１の工程という。）と、加熱収縮性フィルム２１１ａを加熱収縮させて、積層シート２１０ａの少なくとも表面平滑硬質層２１３を折り畳むように変形させる工程（以下、第２の工程という。）とを有する方法である。
【００４９】
［第１の工程］
第１の工程にて、加熱収縮性フィルム２１１ａの片面に表面平滑硬質層２１３を設けて積層シート２１０ａを形成する方法としては、例えば、加熱収縮性フィルム２１１ａの片面に、第２の樹脂の溶液または分散液をスピンコーターやバーコーター等により塗工し、溶媒を乾燥させる方法、加熱収縮性フィルム２１１ａの片面に、あらかじめ作製した表面平滑硬質層２１３を積層する方法などが挙げられる。
【００５０】
加熱収縮性フィルム２１１ａとしては、例えば、ポリエチレンテレフタレート系シュリンクフィルム、ポリスチレン系シュリンクフィルム、ポリオレフィン系シュリンクフィルム、ポリ塩化ビニル系シュリンクフィルムなどを用いることができる。
シュリンクフィルムの中でも、２０〜７０％収縮するものが好ましい。２０〜７０％収縮するシュリンクフィルムを用いれば、変形率を３０％以上にでき、凹凸パターン２１２ａの最頻ピッチＡが１μｍを超え５０μｍ以下、凹凸パターン２１２ａの底部２１２ｂの平均深さＢが最頻ピッチＡを１００％とした際の１０％以上の凹凸パターン形成シート２１０を容易に製造できる。さらには、凹凸パターン２１２ａの底部２１２ｂの平均深さＢが最頻ピッチＡを１００％とした際の１００％以上の凹凸パターン形成シート２１０も容易に製造できる。
【００５１】
本発明では、表面平滑硬質層２１３の厚さを、０．０５μｍを超え５．０μｍ以下、好ましくは０．１〜１．０μｍとする。表面平滑硬質層２１３の厚さを前記範囲にすることにより、凹凸パターン２１２ａの最頻ピッチＡを、確実に１μｍを超え５０μｍ以下にできる。しかし、表面平滑硬質層２１３の厚さが０．０５μｍ以下であると最頻ピッチＡが１μｍ以下になることがあり、５．０μｍを超えると、最頻ピッチＡが５０μｍを超えることがある。
また、表面平滑硬質層２１３を、加熱収縮性フィルムを構成する樹脂（第１の樹脂）よりガラス転移温度が１０℃以上高い樹脂（第２の樹脂）で構成する。第１の樹脂のガラス転移温度と第２の樹脂のガラス転移温度が前記関係にあることにより、凹凸パターン２１２ａの最頻ピッチＡを、確実に１μｍを超え５０μｍ以下にできる。表面平滑硬質層２１３の厚さは連続的に変化していても構わない。表面平滑硬質層２１３の厚さが連続的に変化している場合には、圧縮後に形成される凹凸パターン２１２ａのピッチおよび深さが連続的に変化するようになる。
【００５２】
この製造方法では、より容易に凹凸パターン２１２ａを形成できることから、表面平滑硬質層２１３のヤング率を０．０１〜３００ＧＰａにすることが好ましく、０．１〜１０ＧＰａにすることがより好ましい。
【００５３】
［第２の工程］
第２の工程にて、加熱収縮性フィルム２１１ａを熱収縮させることにより、表面平滑硬質層２１３に、収縮方向に対して垂直方向に波状の凹凸パターン２１２ａを形成させて、硬質層２１２を得る。波状のパターン２１２ａは、蛇行した波状のパターンを有していてもよい。加熱収縮性フィルム２１１ａを加熱収縮させる際の加熱方法としては、熱風、蒸気または熱水中に通す方法等が挙げられる。
【００５４】
以上説明した凹凸パターン形成シートの製造方法では、表面平滑硬質層２１３を構成する第２の樹脂が加熱収縮性フィルム２１１ａを構成する第１の樹脂よりガラス転移温度が１０℃以上高いため、第１の樹脂のガラス転移温度と第２の樹脂のガラス転移温度の間の温度では、表面平滑硬質層２１３のヤング率が加熱収縮性フィルム２１１ａより高くなる。その上、表面平滑硬質層２１３の厚さを０．０５μｍを超え５．０μｍ以下としているため、第１の樹脂のガラス転移温度と第２の樹脂のガラス転移温度の間の温度で加工した際には、表面平滑硬質層２１３は厚みを増すよりも、折り畳まれるようになる。さらに、表面平滑硬質層２１３は加熱収縮性フィルム２１１ａに積層されているため、加熱収縮性フィルム２１１ａの収縮による応力が全体に均一にかかる。したがって、本発明によれば、表面平滑硬質層２１３を折り畳むように変形させて、光拡散の性能に優れた凹凸パターン形成シート２１０を簡便に、かつ、大面積で製造できる。
しかも、この製造方法によれば、容易に、凹凸パターン２１２ａの最頻ピッチＡを、１μｍを超え２０μｍ以下、凹凸パターン２１２ａの底部２１２ｂの平均深さＢを、最頻ピッチＡを１００％とした際の１０％以上にできる。
【００５５】
また、上記以外のナノバックリング形状の構造・製造方法として、下記（ｉ）〜（ｉｖ）も挙げられる。
（ｉ）特開２００８−２７９５９７号公報、特開２００８−２０１０２９号公報、特開２０１４−２３８４２９号公報に記載されている、加熱収縮フィルムとして、二軸方向加熱収縮フィルムを用いて特定の方向に沿わない波状の凹凸パターン構造を有するもの。
（ｉｉ）特開２０１２−２５２１４９号公報に記載されている、一軸方向に加熱収縮する加熱収縮性樹脂フィルムの片面に、未硬化の活性エネルギー線硬化性樹脂組成物を塗工して塗工膜を形成する工程と、稜線の方向が一方向に沿った第一の凹凸パターンのみが表面に形成された転写成形用スタンパを、前記凹凸パターンの稜線の方向と、前記加熱収縮性樹脂フィルムの加熱収縮の方向とが一致するように前記塗工膜に密着させ、その状態のまま、活性エネルギー線を照射することにより前記塗工膜を硬化させて硬化膜からなる硬質層を形成する工程と、前記硬質層を転写成形用スタンパから剥離することにより、前記加熱収縮性樹脂フィルムの片面に第一の凹凸パターンを転写した硬質層が設けられた積層シートを得る工程と、前記積層シートを加熱して、前記加熱収縮性樹脂フィルムを、その加熱収縮の方向に収縮させることで、前記硬質層を折り畳むように変形させて、前記第一の凹凸パターンと略直交状態で重畳する第二の凹凸パターンを形成する工程とを有する、凹凸パターン形成シートの製造方法により、一方向に沿った第一の凹凸パターンと、第一の凹凸パターンに略直交する方向に沿った第二の凹凸パターンとが形成された凹凸パターン構造を有するもの。
（ｉｉｉ）国際公開第２０１４／００２８５０号に記載されている、ガラス転移温度Ｔｇの異なる２種類の樹脂を含む硬質層を設けた加熱収縮フィルムを熱収縮させることにより、一方向に沿って波状の凹凸が繰り返されることによって形成された第一凹凸パターン表面に、前記方向に沿って波状の凹凸が繰り返されることによって形成された第二凹凸パターンを有する二重構造を有するもの。
（ｉｖ）国際公開第２０１４／１４８４９２号に記載されている、粒子を含む硬質層を設けた加熱収縮フィルムを熱収縮させることにより、波状凹凸パターン上に形成された凸部または凹部を有するもの。
【００５６】
（透明樹脂層１製造用工程シート原版）
上記透明樹脂層１を形成するための工程シート原版（以下、工程シート原版という。）は、上述した凹凸パターン形成シート２１０を備える。凹凸パターン２１２ａを、以下に示すような方法で他の素材に転写させることにより、該工程シート原版と同等の最頻ピッチおよび平均深さの凹凸パターンが表面に形成された透明樹脂層１として使用可能な凹凸パターン形成シートを大面積で大量に製造するための型として用いられるものである。
工程シート原版には、凹凸パターン形成シート１０を支持するための樹脂製または金属
製の支持体をさらに備えてもよい。
【００５７】
工程シート原版を用いて光拡散体を製造する具体的な方法としては、例えば、下記（ａ
）〜（ｃ）の方法が挙げられる。
（ａ）工程シート原版の凹凸パターンが形成された面に、未硬化の電離放射線硬化性樹脂
を塗工する工程と、電離放射線を照射して前記硬化性樹脂を硬化させた後、硬化した塗膜
を工程シート原版から剥離する工程とを有する方法。ここで、電離放射線とは、通常、紫
外線または電子線のことであるが、本発明では、可視光線、Ｘ線、イオン線等も含む。
（ｂ）工程シート原版の凹凸パターンが形成された面に、未硬化の液状熱硬化性樹脂を塗
工する工程と、加熱して前記液状熱硬化性樹脂を硬化させた後、硬化した塗膜を工程シー
ト原版から剥離する工程とを有する方法。
（ｃ）工程シート原版の凹凸パターンが形成された面に、シート状の熱可塑性樹脂を接触
させる工程と、該シート状の熱可塑性樹脂を工程シート原版に押圧しながら加熱して軟化
させた後、冷却する工程と、その冷却したシート状の熱可塑性樹脂を工程シート原版から
剥離する工程とを有する方法。
【００５８】
また、工程シート原版を用いて２次工程用成形物を作製し、その２次工程用成形物を用いて透明樹脂層１を製造することもできる。２次工程用成形物を用いる具体的な方法としては、下記（ｄ）〜（ｆ）の方法が挙げられる。
【００５９】
（ｄ）工程シート原版の凹凸パターンが形成された面に、ニッケル等の金属めっきを行って、めっき層（凹凸パターン転写用材料）を積層する工程と、そのめっき層を工程シート原版から剥離して、金属製の２次工程用成形物を作製する工程と、次いで、２次工程用成形物の凹凸パターンと接していた側の面に、未硬化の活性エネルギー線硬化性樹脂を塗工する工程と、前記未硬化の活性エネルギー線硬化性樹脂の２次工程用成形物側と反対側の面に、易成形性を有するポリエチレンテレフタレート等からなる樹脂製フィルムを重ねる工程と、前記樹脂製フィルム側から、活性エネルギー線を照射して前記硬化性樹脂を硬化させた後、硬化した塗膜と樹脂製フィルムが一体化した積層フィルムを２次工程用成形物から剥離する工程とを有する方法。
（ｅ）工程シート原版の凹凸パターンが形成された面に、めっき層（凹凸パターン転写用材料）を積層する工程と、そのめっき層を工程シート原版から剥離して、金属製の２次工程用成形物を作製する工程と、該２次工程用成形物の凹凸パターンと接していた側の面に、未硬化の液状熱硬化性樹脂を塗工する工程と、加熱により該樹脂を硬化させた後、硬化した塗膜を２次工程用成形物から剥離する工程とを有する方法。
（ｆ）工程シート原版の凹凸パターンが形成された面に、めっき層（凹凸パターン転写用材料）を積層する工程と、そのめっき層を工程シート原版から剥離して、金属製の２次工程用成形物を作製する工程と、該２次工程用成形物の凹凸パターンと接していた側の面に、シート状の熱可塑性樹脂を接触させる工程と、該シート状の熱可塑性樹脂を２次工程用成形物に押圧しながら加熱して軟化させた後、冷却する工程と、その冷却したシート状の熱可塑性樹脂を２次工程用成形物から剥離する工程とを有する方法。
【００６０】
なお、（ｄ）〜（ｆ）では工程シート原版の凹凸パターンを金属に転写させて２次工程用成形物を得たが、樹脂に転写させて２次工程用成形物を得てもよい。その場合に使用できる樹脂としては、例えば、ポリカーボネート、ポリアセタール、ポリスルホン、（ｄ）の方法で使用する活性エネルギー線硬化性樹脂などが挙げられる。活性エネルギー線硬化性樹脂を用いる場合には、（ｄ）の方法と同様に、活性エネルギー線硬化性樹脂の塗工、硬化、剥離を順次行って、２次工程用成形物を得る。
活性エネルギー線硬化性樹脂として、紫外線硬化性樹脂や電子線硬化性型樹脂が挙げられ、活性エネルギー線としては紫外線または電子線および可視光線、Ｘ線、イオン線等も含む。活性エネルギー線硬化樹脂としては、紫外線硬化型樹脂が好ましく、成形性に優れるため、紫外線硬化型ウレタンアクリレート系樹脂がより好ましい。
【００６１】
２．透明樹脂層１が、粒子入り表面微細凹凸構造フィルムである場合の該フィルムについて、その構造、製造方法など以下に説明する。
【００６２】
〔粒子入り表面微細凹凸構造フィルムの構成〕
図２に、透明樹脂層が粒子入り表面微細凹凸構造フィルムである場合の透明樹脂層の概略の断面を示す。
図２において、可撓性を有する柔軟な透明樹脂からなる透明フィルム基材１aの片面に、光拡散層として機能するバインダー層１bが形成されて、全体として２層構造の透明樹脂層１が構成されている。
【００６３】
バインダー層１ｂは、透明フィルム基材１aの側から入射された光を、散乱させて外部に放射させるためのものである。このバインダー層１ｂは、分散配置された多数の透明な微小粒子１ｃと、その多数の微小粒子１ｃを透明フィルム基材１aの片面上において固着保持するための透明なバインダー１ｄとから構成される。また超深度形状測定顕微鏡を用いて、一定領域内の厚み方向のプロファイルを計測し、それらのデータから図２中にＨで表した粒子突出部のバインダー層表面からの高さＨの平均値ｈを得た。また、成形機加工前（積層前）に測定した平均高さｈ‘と成形機加工後（積層後）に測定した平均高さｈの比をｈ／ｈ‘とすると、ｈ／ｈ‘は好ましくは０．８以上１．０以下がよい。図中微小粒子の直径が異なっているように見えるが平均直径の異なる微小粒子を１種以上、数種類使用してもよい。
【００６４】
なお、本明細書において、“透明”とは、光拡散シートとしての使用を妨げない程度の
光透過性を備えていることを意味し、また光拡散シートの用途や使用態様によっては、着
色透明であることも許容される。光拡散シート全体の光透過性は、可視光（３８０ｎｍ〜
８００ｎｍ）の透過率で、７０％以上が好ましく、８０％以上がより好ましく、９０％以
上がさらに好ましい。
【００６５】
〔実施形態の好ましい条件・材料〕
透明フィルム基材は、光拡散層を支持すると同時に光を透過させるものであり、種々の形状の面に沿わせ得る程度の可撓性を有していればよい。先に説明した透明樹脂層１を構成する樹脂に列記されるものが使用される。また透明フィルム基材の厚みも特に限定されないが、１２〜２５０μｍが望ましい。
【００６６】
バインダー層の微小粒子は、透明フィルム基材の側からバインダー層に入射された光を拡散させるための主体となるものであって、その粒子体の形状は、通常は球体（真球あるいはそれに近い楕円球体など）が好ましいが、それに限られるものではなく、一般的な光拡散シートに用いられる粒子形状を任意に適用することができる。具体的な微小粒体の材料としては、特に限定されないが、例えばポリスチレン樹脂、ポリメチルメタクリレート（ＰＭＭＡ）、ナイロン、  尿素樹脂、メラミン樹脂、グアナミン樹脂及びこれらの共縮合樹脂など、またアルミナ、ホワイトアルミナ、シリカ等の無機系顔料などを使用することができる。
これらの材料は、単独で使用してもよいし、２種類以上を併用してもよい。併用する場合は、２種類以上の材料を混合した材料で粒子を形成してもよいし、一の材料を他の材料でコーティングするなど、一の材料に対して他の材料が偏在するようにして粒子を形成してもよい。
【００６７】
特にバインダー樹脂との屈折率差をより少なくする観点からは、バインダー樹脂がアクリルポリウレタン２液硬化タイプである場合にはポリメチルメタクリレート樹脂粒子などである。通常はポリスチレン樹脂が用いられる。微小粒子の平均粒径も、特に限定されるものではなく、１μｍ〜３０μｍであればよい。なお微小粒子としては、必ずしも均一な粒径のものを用いる必要は無く、粒径がばらついていてもよく、また異なる平均粒径を有する複数種の微小粒子を混合して使用しても差し支えない。
なお本明細書において、平均粒径とは、粒子の分散液をレーザー回折式粒度分布測定装
置により測定して得られる累積中位径を意味する。すなわち、サンプル粒子群の全体積を
１００％として累積カーブを求めたとき、その累積カーブが、５０％となる点の粒子径で
ある。
【００６８】
バインダー層のバインダーとして使用される樹脂としては、ポリエステル系樹脂、アクリル系樹脂、ポリエステルアクリレート系樹脂、ポリウレタンアクリレート系樹脂、エポキシ樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂等の光学的透明性を有する樹脂が使用される。中でも硬化型樹脂を主成分とすることが好ましく、電離放射線硬化型樹脂を主成分とすることがより好ましく、紫外線硬化型樹脂を主成分とすることがさらに好ましい。成形性に優れるため、紫外線硬化型ウレタン（メタ）アクリレート系樹脂がより好ましい。
さらにバインダー層のバインダーの樹脂としては、透明な樹脂であってかつ微小粒子との密着性が良好な樹脂であればよく、特に限定されないが、例えばポリエステル樹脂、アクリル樹脂、ポリ塩化ビニル樹脂、エチレン−酢酸ビニル共重合体樹脂、塩化ビニル−酢酸ビニル共重合体樹脂、ポリビニルアセタール樹脂、エポキシ樹脂、メラミン樹脂、フェノール樹脂およびこれらの共重合樹脂などを使用することができる。
【００６９】
（粘着剤層及び接着剤層）
粘着剤層２を構成する粘着剤としては、公知の粘着剤を利用することができる。粘着剤としては、例えば、天然ゴム系粘着剤、合成ゴム系粘着剤、アクリル系粘着剤、ウレタン系粘着剤、シリコーン系粘着剤などが挙げられる。粘着剤は、溶剤系、無溶剤系、エマルジョン系、水系のいずれを用いることもできる。これらのなかでも、透明度、耐候性、耐久性、コスト等の観点から、溶剤系アクリル系粘着剤又は無溶剤系アクリル粘着剤が好ましい。
粘着剤には、必要に応じて他の助剤が添加されていてもよい。他の助剤としては、ヒンダードアミン系化合物等の光安定剤、酸化防止剤、粘着付与剤、シランカップリング剤、紫外線吸収剤、増粘剤、ｐＨ調整剤、バインダ、架橋剤、粘着性粒子、消泡剤、防腐防黴剤、顔料、無機充填剤、安定剤、濡れ剤、湿潤剤を用いることができる。
【００７０】
粘着付与剤としては、例えば、脂肪族（Ｃ５）系石油樹脂、芳香族（Ｃ９）系石油樹脂、共重合（Ｃ５／Ｃ９）系石油樹脂、ジシクロペンタジエン（ＤＣＰＤ）系石油樹脂、クマロンインデン樹脂、アクリル系樹脂、スチレン系樹脂、ロジン、ロジンエステル樹脂、テルペン系樹脂、芳香族変性テルペン樹脂、テルペンフェノール樹脂、およびこれらの水添型樹脂等を用いることができる。
粘着剤中の粘着付与剤の含有量は、粘着剤１００質量部に対して、５０質量部以下であることが好ましい。
粘着剤層２の厚みは、１０〜１００μｍであることが好ましく、２０〜８０μｍであることがより好ましい。粘着剤層２の厚みが上記範囲内であると、充分な粘着性と経済性とをさらに好ましいものとすることができる。
粘着剤層２は、接着剤層であってもよい。接着剤層は、公知のものを利用でき、上記粘着剤と同様のものを用いることができる。
【００７１】
（剥離層）
剥離層３は、上記シート１０を被着体に積層するまで粘着剤層２を一時的に保護する層である。剥離層３は、例えば、クラフト紙若しくはグラシン紙等の剥離紙、又は、ポリエチレンテレフタレート（ＰＥＴ）等のフィルムであってもよい。なお、本明細書において、剥離層３はセパレータ又はセパレートフィルムと称することもある。
【００７２】
（被着体）
本発明において、被着体の形状、すなわち、微細な凹凸を有する透明樹脂層を有するシートを積層させる対象物の形状は、非平面である。この形状は、例えば、図３に示されている凸形状、図４及び図５に示されている凹形状等のような略球面形状又は凹凸形状であってもよいし、又は、図６示されているような樋状の二分割チューブの内表面等のような円柱形状であってもよい。
【００７３】
図３は、凸形状の被着体２０の表面にシート１０を積層することによって作製した本発明の表面微細凹凸構造体１００を示す。シート１０が剥離層３を有する場合には、シート１０を積層する直前に剥離層３は除去される。
被着体２０の凸形状は、例えば、特定の１点を中心として被着体の全体が凸である形状、複数の点を中心として被着体の全体が凸である形状、特定の１線を中心として被着体の全体が凸である形状等が挙げられる。被着体２０は、特定の１点を中心として被着体の全体が凸である形状を有することが好ましい。特定の１点を中心として被着体の全体が凸である形状は、従来のインサートモールド法により好適に成形することが特に困難な形状である。従って、被着体がそのような形状を有する場合、本発明の効果がより有効になる。
【００７４】
図４は、凹形状の被着体３０の表面にシート１０を積層することによって作製した本発明の表面微細凹凸構造体１１０を示す。
凹形状の被着体３０は、例えば、特定の１点を中心として被着体の全体が凹である形状、複数の点を中心として被着体の全体が凹である形状、特定の１線を中心として被着体の全体が凹である形状等が挙げられる。被着体３０は、特定の１点を中心として被着体の全体が凹である形状を有することが好ましい。特定の１点を中心として被着体の全体が凹である形状は、従来のインサートモールド法により好適に成形することが特に困難な形状である。従って、被着体がそのような形状を有する場合、本発明の効果がより有効になる。
【００７５】
図５は、凹形状のガラス体４０の表面にシート１０を積層することによって作製した本発明の表面微細凹凸構造体１２０を示す。図５において、シートが積層される被着体がガラス体４０である。凹形状のガラス体４０は、凹形状の被着体３０と同様の形状を有することが好ましい。
【００７６】
図６は、樋状の二分割チューブ５０の内表面にシート１０を積層することによって作製した本発明の表面微細凹凸構造体１３０の構成を示す略断面図。
チューブ５０の直径は、上記構造体１３０の用途に合わせて適切に設定すればよい。チューブ５０の直径は、例えば、好ましくは１０〜８０ｍｍであり、より好ましくは２０〜７０ｍｍであり、更に好ましくは３０〜６０ｍｍである。
前記の被着体の材質は、光を透過するものが好ましい。被着体の材質は、実質的に透明な材料であることがより好ましい。被着体の材質は、例えば、ポリカーボネート、トリアセチルセルロース、ポリエチレンテレフタレート、ノルボルネン、ポリエチレン及びポリプロピレン等のポリオレフィン、ＡＢＳ、アクリル、ポリアリレート、ポリスチレン、ポリメチルペンテン、これらの樹脂のアロイ、又は、ガラスが好ましい。被着体には、必要に応じて、拡散子が配合されていてもよい。拡散子としては、有機微粒子、無機微粒子など公知のものが使用できる。光が透過する観点から、拡散子の使用量は、実質的に透明な材料１００質量部に対して１０質量部以下であることが好ましい。
前記の被着体は、必要に応じて、すりガラス状になっていてもよい。また、必要に応じて染料により着色されていてもよい。染料としては、耐光性の観点から顔料系が好ましい。また必要に応じて意匠性を得る為、被着体が印刷されたものであってもよい。また必要に応じて金属蒸着層、金属メッキ層が設けられていてもよい。
【００７７】
（成形方法）
シート１０は、減圧条件下で、透明樹脂層１の片面側（波状の凹凸パターンを有する側）を非接触方式で加圧することによって被着体に積層されることが好ましい。非接触方式で加圧するとは、透明樹脂層１等に対して、金型等を物理的に接触させることなく、空気やガス等の気体による圧力を加えることを意味する。また、略真空条件下で透明樹脂層１の片面側（波状の凹凸パターンを有する側）に対して大気圧又は圧縮空気を適用することがより好ましい。
すなわち、本発明において、シート１０は、真空成形、真空圧空等の気圧差を利用した成形方法により積層することができる。そのような成形方法の中でも、いわゆるＴＯＭ成形法によりシート１０を被着体に積層（より好ましくは、圧着）させることが好ましい。ＴＯＭ成形法は、本明細書において異なるように記載されていない限り、特開第２００２−０７９５７３号公報「真空成型装置」（布施真空株式会社）、特開第２００２−０６７１３７号公報「真空成型装置」（布施真空株式会社）、特開第２０１２−１１６０９４号公報「真空成型方法」（布施真空株式会社）、及び、特開第２０１２−０９６４１６号公報「真空成型機、真空成型機用基板及び真空成型方法」（布施真空株式会社）に記載の方法に従って行うことが好ましい。
また、ＴＯＭ成型法に用いる装置は、例えば、ＮＧＦ成形機（布施真空株式会社製）が好ましい。
【００７８】
本発明において、ＴＯＭ成形法によりシートを被着体に積層させる際の温度（ＴＯＭ成型機の成型室の温度）は、７０〜１３０℃であることが好ましい。上記温度は、より好ましくは８０〜１２０℃であり、更に好ましくは９０〜１１０℃である。上記温度範囲内で成型を行うことにより、透明樹脂層の表面に存在する波状の凹凸パターンまたは微小粒子の一部の突出に拠る凹凸パターンの劣化の抑制、及び、シートと被着体との密着性（又は被着体に対するシートの追従性）を両立することができる。
【実施例】
【００７９】
以下、実施例を示して本発明をより具体的に説明するが、本発明は、これらの例に限定されるものではない。
【００８０】
（作製例１）
ガラス転移温度１２８℃のアクリル樹脂をトルエンで希釈することによって、硬質層形成用塗料（固形分濃度８質量％）を得た。
この塗料を、一軸方向に収縮する加熱収縮性樹脂フィルム（ポリエチレンテレフタレート系シュリンクフィルム、製品名：ＬＸ−１８Ｓ、三菱樹脂製、厚さ３０μｍ）の片面に、バーコーターにより、乾燥後の厚さが２．０μｍになるように塗工した。次いで、この塗料を乾燥させることにより、表面平滑硬質層を形成して積層体を得た。
次いで、前記積層体の１軸収縮方向に張力が掛かるように前記積層体の両端をクランプで固定した。前記積層体を１１０℃で１分間加熱すると共に、加熱後の積層体の１軸収縮方向の長さが、加熱前の積層体の１軸収縮方向の長さの４８％（すなわち、収縮率４８％）となるように積層体の１軸収縮方向に掛かる張力を調整した。
これにより、表面平滑硬質層の表面に、複数の突条が収縮方向に沿って配列することにより形成された凹凸パターンを有する凹凸パターン形成シートを得た。
次いで、凹凸パターン形成シートのパターン形成面に、ニッケル電鋳めっきを行い、電鋳品を凹凸パターン形成シートから剥離し、凹凸パターン形成シートの凹凸パターンが反転したパターンを有する厚さ３００μｍのニッケル電鋳シートを得た。
次いで、無延伸の透明ポリカーボネートシート（厚さ１４０μｍ）を２５０℃に加熱し、ポリカーボネートシートに対して、ニッケル電鋳シートの反転凹凸パターンが形成された面を押し当てた。その後、ポリカーボネートシートを冷却した。次いで、ニッケル電鋳シートからポリカーボネートシートを剥離することにより、凹凸パターン形成シートと同じ凹凸パターンを有する２次転写品を得た。このようにして得た２次転写品フィルムは蛇波状の凹凸パターン（ナノバックリング形状）を表面に有する無延伸のポリカーボネートナノバックリングシートであった。このシートを、実施例１〜６及び参考例１〜４において被着体に積層するためのシート又は非平面形状を有するシートを作成するための材料として用いた。さらに、ＧＥＮＥＳＩＡ  ＧｏｎｉｏＦａｒ  Ｆｉｅｌｄ  Ｐｒｏｆｉｌｅｒ（ジェネシア社製）を用いて、シートの中央部の拡散角度を測定した。また、前述の方法でシートの凹凸の平均深さを測定した。また前述の方法により、シートの凹凸パターンの最頻ピッチを測定した。結果を表１に示す。
【００８１】
（作製例２）
ガラス転移温度１２８℃のアクリル樹脂をトルエンで希釈することによって、硬質層形成用塗料（固形分濃度８質量％）を得た。
この塗料を、一軸方向に収縮する加熱収縮性樹脂フィルム（ポリエチレンテレフタレート系シュリンクフィルム、製品名：ＳＣ−８０７、東洋紡績製、厚さ３０μｍ）の片面に、バーコーターにより、乾燥後の厚さが２．０μｍになるように塗工した。次いで、この塗料を乾燥させることにより、表面平滑硬質層を形成して積層体を得た。
次いで、前記積層体の１軸収縮方向に張力が掛かるように前記積層体の両端をクランプで固定した。前記積層体を１１０℃で１分間加熱すると共に、加熱後の積層体の１軸収縮方向の長さが、加熱前の積層体の１軸収縮方向の長さの４８％（すなわち、収縮率４８％）となるように積層体の１軸収縮方向に掛かる張力を調整した。次にその積層体を長方形状に切り取り、収縮方向と直交方向となる非収縮方向に両端をクランプで固定し、１３０％（すなわち、延伸倍率１．３倍）となるように非収縮方向に張力を掛けて延伸した積層体を得た。
これにより、表面平滑硬質層の表面に、複数の突条が収縮方向に沿って配列することにより形成された凹凸パターンを有する凹凸パターン形成シートを得た。
次いで、凹凸パターン形成シートのパターン形成面に、ニッケル電鋳めっきを行い、電鋳品を凹凸パターン形成シートから剥離し、凹凸パターン形成シートの凹凸パターンが反転したパターンを有する厚さ３００μｍのニッケル電鋳シートを得た。
次いで、ニッケル電鋳シートの反転凹凸パターンが形成された面に未硬化のウレタン（メタ）アクリレート系紫外線硬化型樹脂[（ナノインプリント用）を塗工した。次いで、ニッケル電鋳シートと接する側と反対側において、紫外線硬化型樹脂に易成形ポリエチレンテレフタレートフィルム（厚さ１８８μｍ）を重ねた。次いで、易成形ポリエチレンテレフタレートフィルム側から紫外線を照射して紫外線硬化型樹脂を硬化させた。次いで、硬化した塗膜と易成形ポリエチレンテレフタレートフィルムとが一体化した積層体をニッケル電鋳シートから剥離することにより、凹凸パターン形成シートと同じ凹凸パターンを有する２次転写品を得た。このようにして得た透明樹脂層となる２次転写品フィルムは、蛇行した波状の凹凸パターン（ナノバックリング形状）を表面に有する易成形ポリエチレンテレフタレートナノバックリングシート（すなわち、凹凸パターン付き易成形ＰＥＴシート）であった。このシートを、実施例７〜１４において被着体に積層（貼着）するためのシート又は非平面形状を有するシートを作成するための材料として用いた。また、作製例１と同様の測定を行った。
【００８２】
（ヤング率および破断伸びの測定試験）
作製例２で用いたのと同じ紫外線硬化型樹脂組成物を用いて、下記のように、試験片を作製し、ヤング率と破断伸びの測定を行った。
シリコーンが塗布されたポリエチレンテレフタレートフィルム上に、未硬化の活性エネルギー線硬化性樹脂組成物を、膜厚が２００μｍとなるようにアプリケーターを用いて塗布した。次に、塗布された活性エネルギー線硬化性樹脂組成物に対して窒素雰囲気下でメタルハライドランプを用いて１Ｊ／ｃｍ２の紫外線を照射することによって、該組成物を硬化させた。次に、硬化した活性エネルギー線硬化性樹脂をポリエチレンテレフタレートフィルムから剥離させることにより、硬化膜を得た。得られた硬化膜をカットし、幅６ｍｍ、長さ２５ｍｍの短冊状サンプルを作製した。
次に、この短冊状サンプルについて、引張り試験機を用いて、湿度５０％、温度２３℃又は温度１２０℃の条件で、ＪＩＳ  Ｋ７１２７に準拠して引張り試験を行った。引張速度は１ｍｍ／分とし、２．５％歪みでの抗張力からヤング率（ＭＰａ）を求めた。
その結果、試験片のヤング率は、２３℃で測定したときは５０００ＭPａであり、１２０℃で測定したときは１００ＭＰａであった。
引張り試験機を用い、湿度５０％、温度２３℃又は温度１２０℃の条件下で、引張り速度を５０ｍｍ／分として、短冊状サンプルの破断伸び（％）を測定した。その結果、試験片の破断伸びは、２３℃で測定したときは５％であり、１２０℃で測定したときは１００％であった。
【００８３】
（作製例３）
図２に示した実施形態の透明樹脂層１、すなわち透明フィルム基材上にバインダー層を形成した２層構造の粒子入り表面微細構造フィルムを以下のように作成した。
作製例２で使用したと同じ易成形ポリエチレンテレフタレートフィルムを透明フィルム基材として使用し、その片面に、乾燥後の塗工量が８．０ｇ／ｍ２となるようにバインダー層形成用の下記塗工液Ａ１を、バーコーターにより塗布した。
ここで、乾燥後のバインダー層の厚みは６．５μｍである。また、乾燥後のバインダー層におけるポリスチレン粒子（第１の微小粒子）の全体の平均粒径は８．３μｍである。なお各層の厚みは、顕微鏡でシート断面を拡大し、バインダー層の厚さ（粒子の存在しない部分の厚さ）を１０点実測して、平均値とした。また、作製例１と同様にして拡散角度を測定した。また、前述の方法により、粒子突出部のバインダー層表面からの高さの平均値を測定した。結果を表１に示す。
（塗工液Ａ１）
アクリル樹脂Ａ（ガラス転移温度Ｔｇ＝１０５℃）・・・８．０質量部
架橋ポリスチレン粒子（積水化成品工業株式会社製テクポリマーＳＢＸ−６；平均粒径６．４μｍ、ガラス転移温度なし）・・・１３．０質量部
架橋ポリスチレン粒子（積水化成品工業株式会社製テクポリマーＳＢＸ−１２；平均粒径１１．７μｍ、ガラス転移温度なし）・・・１０．０質量部
トルエン・・・６９．０質量部
【００８４】
（作製例４）
図２に示した実施形態の透明樹脂層１、すなわち透明フィルム基材上にバインダー層を形成した２層構成の粒子入り表面微細構造フィルムを以下のように作成した。
作製例２で使用したと同じ易成形ポリエチレンテレフタレートフィルムを透明フィルム基材として使用し、その片面に、乾燥後の塗工量が８．０ｇ／ｍ２、となるようにバインダー層形成用の下記塗工液Ａ２を、バーコーターにより塗布した。
ここで、乾燥後のバインダー層の厚みは６．４μｍである。また、乾燥後のバインダー層におけるポリスチレン粒子（第１の微小粒子）の全体の平均粒径は８．３μｍである。なお各層の厚みは、顕微鏡でシート断面を拡大し、バインダー層の厚さ（粒子の存在しない部分の厚さ）を１０点実測して、平均値とした。
また、作製例３と同様の測定を行い、結果を表１に示す。
（塗工液Ａ２）
アクリル樹脂Ｂ（ガラス転移温度Ｔｇ＝１１２℃・・・８．０質量部
架橋ポリスチレン粒子（積水化成品工業株式会社製テクポリマーＳＢＸ−４；平均粒径４．０μｍ、ガラス転移温度なし）・・・１０．０質量部
架橋ポリスチレン粒子（積水化成品工業株式会社製テクポリマーＳＢＸ−６；平均粒径６．４μｍ、ガラス転移温度なし）・・・１２．０質量部
架橋ポリスチレン粒子（積水化成品工業株式会社製テクノポリマーＳＢＸ−１２；平均粒径１１．７μｍ、ガラス転移温度なし）・・・９．０質量部
トルエン・・・６９．０質量部
【００８５】
実施例１
セパレートフィルムに粘着剤を塗布して乾燥した。作製例１で得たシート（厚さ１４０μｍ、主拡散方向の拡散角度２９．９度のポリカーボネートナノバックリングシート）の裏面が粘着剤の層に接するように、該シートを該粘着剤の層に積層することにより、ナノバックリング粘着シートを作成した。次いで、その粘着シートからセパレーターを取り外した。次いで、直径５０ｍｍのガラス製時計皿の凸面上と、粘着シートの粘着剤層とが向き合うように、その粘着シートをＴＯＭ成形機（商品名：ＮＧＦ成形機、布施真空株式会社製）にセットした。ＴＯＭ成形機を用いて１００℃で粘着シートを上記被着体に積層させることによって、表面微細凹凸構造体を得た。粘着シートは、被着体の凸面側の形状に沿うように良好に一体化できた。ＧＥＮＥＳＩＡ  ＧｏｎｉｏＦａｒ  Ｆｉｅｌｄ  Ｐｒｏｆｉｌｅｒ（ジェネシア社製）を用いて、被着体の中央部の拡散角度を測定した。さらに、前述の方法で透明樹脂層の積層前、後の凹凸の平均深さを測定した。また前述の方法により、凹凸パターンの最頻ピッチを測定した。結果を表１に示す。
【００８６】
実施例２
実施例１のガラス製時計皿の凹面に実施例１と同様にして得た粘着シートをＴＯＭ成形により１２０℃で積層した以外は、実施例１と同様にして表面微細凹凸構造体を得た。粘着シートは被着体の凹面側の形状に沿うように良好に一体化できた。実施例１と同様の方法でその表面微細凹凸構造体の拡散角度や凹凸の平均深さ、最頻ピッチを測定した。結果を表１に示す。
【００８７】
実施例３
実施例１のガラス製時計皿と同形状のポリアリレート製の被着体の凹面に粘着シートを積層した以外、実施例１と同様に粘着シートをガラス製時計皿に積層することによって表面微細凹凸構造体を得た。粘着シートは被着体の凹面側の形状に沿うように良好に一体化できた。実施例１と同様の方法で表面微細凹凸構造体の拡散角度や凹凸の平均深さ、最頻ピッチを測定した。結果を表１に示す。
【００８８】
実施例４
上記ガラス製時計皿の代わりに、直径３ｃｍ、長さ１５ｃｍの透明ポリカーボネートチューブを軸方向に正二分割に、縦割りし、樋状の二分割チューブを得た。その一方を被着体として用いた。ＴＯＭ成形を１１０℃で行った以外、実施例１と同様の条件で、該チューブの内表面に粘着シートを積層した。粘着シートは被着体の凹面側の形状に沿うように良好に一体化できた。実施例１と同様の方法で、樋状の二分割チューブ（表面微細凹凸構造体）の拡散角度や凹凸の平均深さ、最頻ピッチを測定した。結果を表１に示す。
【００８９】
実施例５
実施例２で用いたものと同じガラス製時計皿の凹面と、作製例１で得たシートの裏面（粘着剤加工を行わずに）とが向き合うように、該シートをＴＯＭ成形機（商品名：ＮＧＦ成形機、布施真空株式会社製）にセットした。ＴＯＭ成形は１２０℃でおこなった。該シートはガラス製時計皿の凹面側の形状に沿うように良好に成形できた。次いで、ガラス製時計皿からシートを取り外した。実施例１と同様の方法で、このシートの拡散角度や凹凸の平均深さ、最頻ピッチを測定した。結果を表１に示す。
【００９０】
実施例６
実施例５のガラス製時計皿に代えて、防雨入線カバー（品番：ＷＰ９１７１［パナソニック株式会社社製］）を被着体として用いた。この防雨入線カバーの外面（凸面）と、作製例１で得たシートの裏面（粘着剤加工を行わずに）とが向き合うように、防雨入線カバーとシートをＴＯＭ成形機（商品名：ＮＧＦ成形機、布施真空株式会社製）にセットした。ＴＯＭ成形は１１０℃でおこなった。シートは防雨入線カバーの形状に沿うように良好に成形できた。次いで、防雨入線カバーからそのシートを取り外した。実施例１と同様の方法で、このシートの拡散角度や凹凸の平均深さ、最頻ピッチを測定した。結果を表１に示す。
【００９１】
実施例７
セパレートフィルム上に粘着剤を塗布して乾燥した。次いで、この粘着剤の層と、作製例２で得たシート（主拡散方向の拡散角度３９．６度の易成形ポリエチレンテレフタレートナノバックリングシート）の裏面（凹凸パターンが形成された面と反対面）とが接するように、該シートを積層することにより、粘着シートを作成した。次いで、粘着シートからセパレーターを取り外した。直径７０ｍｍのガラス製時計皿の凸面と、粘着シートの粘着剤層とが向き合うように、粘着シートをＴＯＭ成形機（商品名：ＮＧＦ成形機、布施真空株式会社製）の専用治具架台の上にセットした。ＴＯＭ成形機を用いて１２０℃で粘着シートを被着体に積層させた。このようにして表面微細凹凸構造体を得た。作製例２で得たシートは、被着体の凸面側の形状に沿うように良好に一体化できた。実施例１と同様の方法で、この表面微細凹凸構造体の拡散角度や凹凸の平均深さ、最頻ピッチを測定した。結果を表1に示す。
【００９２】
実施例８
実施例７で用いたものと同じガラス製時計皿の凸面に、実施例７と同様にして得た粘着シートをＴＯＭ成形機により１００℃で積層した以外は、実施例７と同様にすることによって表面微細凹凸構造体を得た。粘着シートは被着体の凸面側の形状に沿うように良好に一体化できた。実施例１と同様の方法で、この表面微細凹凸構造体の拡散角度や凹凸の平均深さ、最頻ピッチを測定した。結果を表１に示す。
【００９３】
実施例９
実施例７で用いたものと同じガラス製時計皿の凸面に、実施例７と同様にして得た粘着シートをＴＯＭ成形機により１５０℃で積層した以外は、実施例７と同様にすることによって表面微細凹凸構造体を得た。粘着シートは、被着体の凸面側の形状に沿うように良好に一体化できた。実施例１と同様の方法で、この表面微細凹凸構造体の拡散角度や凹凸の平均深さ、最頻ピッチを測定した。結果を表１に示す。
【００９４】
実施例１０
実施例７で用いたものと同じガラス製時計皿の凹面に、実施例７と同様にして得た粘着シートを積層した以外は実施例７と同様の条件で表面微細凹凸構造体を得た（実施例７ではガラス製時計皿の凸面に対して粘着シートを積層した。）。粘着シートは被着体の凹面側の形状に沿うように良好に一体化できた。実施例１と同様の方法で、この表面微細凹凸構造体の拡散角度や凹凸の平均深さ、最頻ピッチを測定した。結果を表１に示す。
【００９５】
実施例１１
実施例７で用いたガラス製時計皿の代わりに、直径１０ｃｍの透明アクリル半球を被着体として用いた以外は実施例７と同様の条件で表面微細凹凸構造体を得た。粘着シートは被着体の透明アクリル半球の凸面側の形状に沿うように良好に一体化できた。実施例１と同様の方法で、この表面微細凹凸構造体の拡散角度や凹凸の平均深さ、最頻ピッチを測定した。結果を表１に示す。
【００９６】
実施例１２
実施例７で用いたものと同じのガラス製時計皿の凹面と、作製例２で得たシートの裏面（凹凸パターンが形成された面と反対面。裏面に粘着加工を行わない。）とが向き合うように、ガラス製時計皿及びシートをＴＯＭ成形機（商品名：ＮＧＦ成形機、布施真空株式会社製）にセットした。ＴＯＭ成形を１２０℃でおこなった。シートはガラス製時計皿の凹面側の形状に沿うように良好に成形できた。次いで、ガラス製時計皿からシートを取り外した。実施例１と同様の方法で、このシートの拡散角度や凹凸の平均深さ、最頻ピッチを測定した。結果を表１に示す。
【００９７】
実施例１３
実施例１２で用いたものと同じガラス製時計皿の凹面に、実施例７と同様にして得た粘着シートをＴＯＭ成形機により１５０℃で積層した以外は、実施例１２と同様にすることによって表面微細凹凸構造体を得た。粘着シートは被着体の凹面側の形状に沿うように良好に一体化できた。次いで、ガラス製時計皿からシートを取り外した。実施例１と同様の方法で、このシートの拡散角度や凹凸の平均深さ、最頻ピッチを測定した。結果を表１に示す。
【００９８】
実施例１４
実施例１１のガラス製時計皿の代わりに、防雨入線カバー（品番：ＷＰ９１７１［パナソニック株式会社社製］）を被着体として用いた。この防雨入線カバーの外面（凸面）と、作製例２で得たシートの裏面（凹凸パターンが形成された面と反対面。裏面に粘着加工を行わない。）とが向き合うように、防雨入線カバー及びシートをＴＯＭ成形機（商品名：ＮＧＦ成形機、布施真空株式会社製）にセットした。ＴＯＭ成形を１１０℃でおこなった。シートは防雨入線カバーの形状に沿うように良好に成形できた。防雨入線カバーからシートを取り外した。実施例１と同様の方法で、このシートの拡散角度や凹凸の平均深さ、最頻ピッチを測定した。結果を表１に示す。
【００９９】
実施例１５
実施例１２において、使用された作製例２で得たシートの代わりに作製例３で得たシートを使用したこと、およびガラス製時計皿の代わりに直径１００ｍｍのアクリル半球を使用し、その凸面がシートの裏面とが向き合うようにして成形を行ったこと以外は、実施例１２と同様にしてシートを得た。シートはアクリル半球の凸面側の形状に沿うように良好に成形できた。作製例３と同様の方法でそのシートの拡散角度、粒子突出部の高さの平均値を測定した。結果を表１に示す。
【０１００】
実施例１６
実施例１５と同様に作製例３で得たシートの代わりに作製例４で得たシートを使用してシートを得た。実施例１５と同様の方法でそのシートの拡散角度や粒子突出部の高さの平均値を測定した。結果を表１に示す。
【０１０１】
参考例１
１４０℃で成形を行った以外は、実施例１と同様の条件でＴＯＭ成形機を用いて実施例１と同様にして得た粘着シートを積層させることによって、表面微細凹凸構造体を得た。粘着シートは被着体の凹面側の形状に沿うように良好に一体化できた。実施例１と同様の方法で、この表面微細凹凸構造体の拡散角度や凹凸の平均深さ、最頻ピッチを測定した。結果を表１に示す。
【０１０２】
参考例２
１６０℃で成形を行った以外は、実施例１と同様の条件でＴＯＭ成形機を用いて実施例１と同様にして得た粘着シートを被着体に積層させることによって、表面微細凹凸構造体を得た。粘着シートは被着体の凹面側の形状に沿うように良好に一体化できた。実施例１と同様の方法で、この表面微細凹凸構造体の拡散角度や凹凸の平均深さ、最頻ピッチを測定した。。結果を表１に示す。
【０１０３】
参考例３
ＴＯＭ成形を１６０℃で行った以外、実施例５と同様に行った。結果を表１に示す。
【０１０４】
参考例４
ＴＯＭ成形を１４０℃で行った以外、実施例６と同様に行った。結果を表１に示す。
【０１０５】
参考例５
作製例２において使用した加熱収縮性樹脂フィルムを通常のポリエチレンテレフタレートフィルム（商品名  コスモシャインA４３００  東洋紡績製  厚さ１８８μｍ）に変更した以外は、実施例７と同様に表面微細凹凸構造体を得た。粘着シートは被着体の凸面側の形状に沿うように一体化できなかった。実施例１と同様の方法で、この表面微細凹凸構造体の拡散角度や凹凸の平均深さ、最頻ピッチを測定した。結果を表１に示す。
【０１０６】
【表１】
0006358157.tif 000002
【０１０７】
表中のB/B`比は凹凸構造の成形機加工前（積層前）に測定した平均深さＢ‘と加工後（積層後）に測定した平均深さＢの比を表している。ただし、表中、作製例３，４実施例１５，１６については図２中にＨで表した粒子突出部のバインダー層表面からの高さの平均値ｈについての前記の平均深さＢと同様の比である。すなわち、成形機加工前（積層前）に測定した微小粒子の突出部の平均高さｈ’に対する前記透明樹脂層の成形機加工後（積層後）の微小粒子の突出部の平均高さｈの比を表している。表中の最右欄の平均高さも同様にhを示している。
【符号の説明】
【０１０８】
１…透明樹脂層、２…粘着剤層、３…セパレーター、１０…透明樹脂層を有するシート（ナノバックリング粘着フィルム）、２０…凸形状の被着体、３０…凹形状の被着体、４０…凹形状のガラス体、５０…透明ポリカーボネートチューブ、１００、１１０、１２０、１３０…表面微細凹凸構造体
【図１】
0006358157.tif 000003
【図２】
0006358157.tif 000004
【図３】
0006358157.tif 000005
【図４】
0006358157.tif 000006
【図５】
0006358157.tif 000007
【図６】
0006358157.tif 000008
【図７】
0006358157.tif 000009
【図８】
0006358157.tif 000010
【図９】
0006358157.tif 000011